【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
式  ＲＺ−Ｓｅｘ−Ｚ’Ｒ’［式中、ＺおよびＺ’はそれぞれ独立して硫黄、セレンおよびテルルから選択され；ｘは２〜２０であり；ＲはＨ、Ｃ１−２０アルキル基、Ｃ６−２０アリール基、Ｃ１−２０アルキルヒドロキシ基、アリールエーテル基およびアルキルエーテル基から選択され；Ｒ’はＣ１−２０アルキル基、Ｃ６−２０アリール基、Ｃ１−２０アルキルヒドロキシ基、アリールエーテル基およびアルキルエーテル基から選択される］を有する化合物と；
窒素含有溶媒である液体キャリアと；
を含むセレンインクであって、
前記セレンインクが１重量％以上のセレンを含み、
前記セレンインク中に分散された前記式ＲＺ−Ｓｅｘ−Ｚ’Ｒ’を有する化合物が成長または凝集を受けず、
前記セレンインクが１００ｐｐｍ未満しかヒドラジンを含まず、並びに
前記セレンインクが、セレンと複合体を形成したヒドラジニウムを１００ｐｐｍ未満しか含まない、セレンインク。
【請求項２】
ＺおよびＺ’が両方とも硫黄である、請求項１に記載のセレンインク。
【請求項３】
ＺおよびＺ’が両方ともセレンであり；並びに、ＲおよびＲ’がそれぞれ独立して、フェニル基、メチル基、エチル基、プロピル基、ブチル基、イソプロピル基およびｔｅｒｔ−ブチル基から選択される、請求項１に記載のセレンインク。
【請求項４】
ＺおよびＺ’が両方とも硫黄であり；並びに、ＲおよびＲ’がそれぞれ独立して、フェニル基、メチル基、エチル基、プロピル基、ブチル基、イソプロピル基およびｔｅｒｔ−ブチル基から選択される、請求項１に記載のセレンインク。
【請求項５】
前記液体キャリアが、式  ＮＲ３［式中、各Ｒは独立して、Ｈ、Ｃ１−１０アルキル基、Ｃ６−１０アリール基、およびＣ１−１０アルキルアミノ基から選択される］を有する液体アミンである、請求項１に記載のセレンインク。
【請求項６】
前記液体キャリアが、エチレンジアミン、ジエチレントリアミン、トリエチレンテトラミン、ｎ−ブチルアミン、ｎ−ヘキシルアミン、オクチルアミン、２−エチル−１−ヘキシルアミン、３−アミノ−１−プロパノール、ピリジン、ピロリジンおよびテトラメチルグアニジンから選択される、請求項１に記載のセレンインク。
【請求項７】
セレンインクを製造する方法であって、
セレンを提供し；
有機カルコゲナイドおよび液体キャリアを提供し、前記液体キャリアが窒素含有溶媒であり；
前記セレン、前記有機チオールおよび前記液体キャリアを混合し；
混合物を攪拌しつつ加熱して、式  ＲＺ−Ｓｅｘ−Ｚ’Ｒ’
［式中、ＺおよびＺ’はそれぞれ独立して硫黄、セレンおよびテルルから選択され；
ｘは２〜２０であり；
ＲはＨ、Ｃ１−２０アルキル基、Ｃ６−２０アリール基、Ｃ１−２０アルキルヒドロキシ基、アリールエーテル基およびアルキルエーテル基から選択され；
Ｒ’はＣ１−２０アルキル基、Ｃ６−２０アリール基、Ｃ１−２０アルキルヒドロキシ基、アリールエーテル基およびアルキルエーテル基から選択される］
を有する反応生成物を生じさせる；ことを含み、
前記セレンインク中に分散された前記式ＲＺ−Ｓｅｘ−Ｚ’Ｒ’を有する反応生成物が成長または凝集を受けず、
前記セレンインクが１００ｐｐｍ未満しかヒドラジンを含まず、並びに
前記セレンインクが、セレンと複合体を形成したヒドラジニウムを１００ｐｐｍ未満しか含まない；
セレンインクを製造する方法。
【請求項８】
基体を提供し；
請求項１に記載のセレンインクを提供し；
前記セレンインクを前記基体に適用して、前記基体上にセレン前駆体を形成し；並びに
前記セレン前駆体を処理して液体キャリアを除去し、セレンを前記基体上に堆積させる；
ことを含む、基体上にセレンを堆積する方法。
【請求項９】
基体を提供し；
第１ｂ族ソースを提供し；
第３ａ族ソースを提供し；
請求項１に記載のセレンインクを含む第６ａ族セレンソースを提供し；
前記第１ｂ族ソースを使用して第１ｂ族物質を前記基体に適用すること、前記第３ａ族ソースを使用して第３ａ族物質を前記基体に適用すること、および前記第６ａ族セレンソースを使用してセレン物質を前記基体に適用することにより、少なくとも１種の第１ｂ−３ａ−６ａ族前駆体物質を前記基体上に形成し；
前記前駆体物質を処理して、式  ＸｍＹｎＳｅｑ
［式中、Ｘは銅および銀から選択される少なくとも１種の第１ｂ族元素であり；Ｙはアルミニウム、ガリウムおよびインジウムから選択される少なくとも１種の第３ａ族元素であり；０．２５≦ｍ≦１．５；ｎは１であり；並びに１．８≦ｑ≦２．５］
を有する第１ｂ−３ａ−６ａ族物質を形成する；
ことを含む、第１ｂ−３ａ−６ａ族物質を製造する方法。
【請求項１０】
基体を提供し；
ナトリウムを含む第１ａ族ソースを提供し；
第１ｂ族ソースを提供し；
第３ａ族ソースを提供し；
請求項１に記載のセレンインクを含む第６ａ族セレンソースを提供し；
前記第１ａ族ソースを使用してナトリウムを前記基体に適用すること、前記第１ｂ族ソースを使用して第１ｂ族物質を前記基体に適用すること、前記第３ａ族ソースを使用して第３ａ族物質を前記基体に適用すること、および前記第６ａ族セレンソースを使用してセレン物質を前記基体に適用することにより、少なくとも１種の第１ａ−１ｂ−３ａ−６ａ族前駆体物質を前記基体上に形成し；
前記前駆体物質を処理して、式  ＮａＬＸｍＹｎＳｅｑ
［式中、Ｘは銅および銀から選択される少なくとも１種の第１ｂ族元素であり；Ｙはアルミニウム、ガリウムおよびインジウムから選択される少なくとも１種の第３ａ族元素であり；０＜Ｌ≦０．７５；０．２５≦ｍ≦１．５；ｎは１であり；並びに１．８≦ｑ≦２．５］
を有する第１ａ−１ｂ−３ａ−６ａ族物質を形成する；
ことを含む、第１ａ−１ｂ−３ａ−６ａ族物質を製造する方法。
【請求項１１】
基体を提供し；
第１ｂ族ソースを提供し；
第３ａ族ソースを提供し；
第６ａ族硫黄ソースを提供し；
請求項１に記載のセレンインクを含む第６ａ族セレンソースを提供し；
前記第１ｂ族ソースを使用して第１ｂ族物質を前記基体に適用すること、前記第３ａ族ソースを使用して第３ａ族物質を前記基体に適用すること、前記第６ａ族硫黄ソースを使用して硫黄物質を前記基体に適用すること、および前記第６ａ族セレンソースを使用してセレン物質を前記基体に適用することにより、少なくとも１種の第１ｂ−３ａ−６ａ族前駆体物質を前記基体上に形成し；
前記前駆体物質を処理して、式  ＸｍＹｎＳｐＳｅｑ
［式中、Ｘは銅および銀から選択される少なくとも１種の第１ｂ族元素であり；Ｙはアルミニウム、ガリウムおよびインジウムから選択される少なくとも１種の第３ａ族元素であり；０．２５≦ｍ≦１．５；ｎは１であり；０＜ｐ＜２．５；０＜ｑ≦２．５；並びに、１．８≦（ｐ＋ｑ）≦２．５］
を有する第１ｂ−３ａ−６ａ族物質を形成する；
ことを含む、第１ｂ−３ａ−６ａ族物質を製造する方法。
【請求項１２】
基体を提供し；
ナトリウムを含む第１ａ族ソースを提供し；
第１ｂ族ソースを提供し；
第３ａ族ソースを提供し；
第６ａ族硫黄ソースを提供し；
請求項１に記載のセレンインクを含む第６ａ族セレンソースを提供し；
前記第１ａ族ソースを使用してナトリウムを前記基体に適用すること、前記第１ｂ族ソースを使用して第１ｂ族物質を前記基体に適用すること、前記第３ａ族ソースを使用して第３ａ族物質を前記基体に適用すること、前記第６ａ族硫黄ソースを使用して硫黄物質を前記基体に適用すること、および前記第６ａ族セレンソースを使用してセレン物質を前記基体に適用することにより、少なくとも１種の第１ａ−１ｂ−３ａ−６ａ族前駆体物質を前記基体上に形成し；
前記前駆体物質を処理して、式  ＮａＬＸｍＹｎＳｐＳｅｑ
［式中、Ｘは銅および銀から選択される少なくとも１種の第１ｂ族元素であり；Ｙはアルミニウム、ガリウムおよびインジウムから選択される少なくとも１種の第３ａ族元素であり；０＜Ｌ≦０．７５；０．２５≦ｍ≦１．５；ｎは１であり；０＜ｐ＜２．５；０＜ｑ≦２．５；並びに、１．８≦（ｐ＋ｑ）≦２．５］
を有する第１ａ−１ｂ−３ａ−６ａ族物質を形成する；
ことを含む、第１ａ−１ｂ−３ａ−６ａ族物質を製造する方法。